FR 2725934 A1 19960426 FR 9412587 A 19941021 La présente invention concerne un procédé pour l'élaboration de tubes en matériau composite présentant des caractéristiques mécaniques et tribologiques élevées notamment un coefficient de frottement réduit et particulièrement destiné à la fabrication de paliers annulaires et de cages de roulement pouvant être utilisés aux basses températures (par exemple de 20 à 600 K). Elle concerne également la machine destinée à la mise en oeuvre de ce procédé et le matériau ainsi obtenu. Actuellement, les matériaux utilisés pour la réalisation de cages de roulement ne donnent pas entièrement satisfaction, notamment en ambiance cryogénique, et présentent encore de nombreux inconvénients liés d'une part aux problèmes mécaniques survenant à des vitesses de rotation élevées et susceptibles d'entraîner la rupture de la cage et d'autre part aux frottements qui existent entre la cage et les billes, rouleaux ou aiguilles qu'elle renferme et qui sont de nature à créer un échauffement préjudiciable du roulement. Une solution partielle à ces difficultés est apportée aujourd'hui par le recours à des matériaux composites à base de fibre de verre et de PTFE qui permettent notamment un fonctionnement à des vitesses de rotation élevées et dont la fabrication repose principalement sur les deux procédés classiques que sont l'injection et l'enroulement. Le premier procédé présente l'inconvénient majeur de ne pas permettre d'obtenir de bonnes caractéristiques mécaniques, son avantage étant cependant de faciliter l'ajout d'additifs quelconques de nature à assurer au matériau issu de ce procédé des propriétés spécifiques. Le second procédé qui consiste à appliquer un fil sur un mandrin animé d'un mouvement de rotation permet d'obtenir des caractéristiques mécaniques qui, du fait de l'orientation des fibres, sont bonnes dans une direction circonférentielle mais sont, au contraire, faibles dans une direction longitudinale, ce qui a pour conséquence de limiter la résistance à la traction des paliers réalisés par ce procédé. La faiblesse de ce type d'enroulement persiste même en adoptant un croisement des fils (principe de l'enroulement hélicoïdal) selon un angle optimum proche de 50 . En outre, les matériaux obtenus par ce procédé sont affectés d'un coefficient de frottement très aléatoire, dépendant notamment du sens d'enroulement des différentes fibres, ce qui affecte la longévité comme la stabilité des cages ou paliers réalisés avec ce matériau. De plus, il n'est pas inutile de noter que la présence de fibres de verre confère à ce matériau dcs propriétés abrasives qui ne sont pas sans présenter certains inconvénients. Ce procédé de simple enroulement appliqué à dcs nappes de tissu s'il permet d'obtenir de bonnes caractéristiques mécaniques dans les directions axiales et circonférentielles, ne permet pas d'obtenir des caractéristiques tribologique de frottement et de résistance à l'usure suffisante, puisqu'il interdit l'introduction de matériaux lubrifiants, non "imprégnables", en volume important. La présente invention se propose donc de fabriquer par un procédé nouveau un matériau possédant d'une part des caractéristiques élevées à la fois dans les directions circonférentielle et longitudinale, et d'autre part des caractéristiques tribologiques de frottement et de résistance à l'usure très importantes, ce que ne permettent pas les procédés actuels. Ce but est atteint par un procédé de fabrication d'un matériau composite sous la forme d'un tube annulaire par enroulement sur un mandrin, à partir d'un tissu de fibres renfort et d'une feuille de matériau matrice obtenus de façon connue et disponibles sur des rouleaux débitants, caractérisé en ce qu'il comporte les étapes suivantes: 1) préchauffage du mandrin jusqu'à une valeur prédéterminée, 2) fixation du tissu de fibres renfort et de la feuille de matériau matrice sur le mandrin, 3) mise en rotation du mandrin à une valeur nominale pour assurer un enroulement simultané du tissu et de la feuille, 4) actionnement de moyens de chauffage du matériau et de moyens de refroidissement du mandrin, ) lorsque le diamètre désiré du tube est atteint, arrêt des moyens de chauffage et de la rotation du mandrin, 6) après une durée déterminée, suffisante pour ramener la température du mandrin à la valeur prédéterminée de préchauffage, arrêt des moyens de refroidissement, 7) démontage du mandrin et extraction du tube. Ce procédé entièrement nouveau et original d'enroulement simultané sur un même mandrin, ou double enroulement, d'un tissu de fibres renfort et d'une feuille de matériau matrice autorise l'association de matériaux non miscibles par le procédé classique de mono-enroulement. Il permet d'obtenir des matériaux composites ayant une structure bi-dimensinnelle qui présente des caractéristiques mécaniques élevées. Dans une variante de réalisation praticulière, le mandrin peut constituer une préforme pour le matériau composite dont il est alors une partie intégrante. Le tissu de fibres renfort comporte une structure tissée de fibres nues et un polymère ajouté par préimprégnation. Ces fibres peuvent être constituées par des fibres de carbone, de polyparaphenylèneterephtalamide connu sous la dénomination "kevlar", de verre, de bronze ou un mélange de ces fibres. De préférence, le polymère comprend du PTFE ou du PTFCE. ou tout autre thermodurcissable. La feuille de matériau matrice comporte le polymère et au moins un additif destiné à améliorer les caractéristiques tribologiques et de conductibilité thermique du matériau. Cet additif peut être avantageusement constitué par un bisulfure de molybdène (MoS2), un carbure de silicium (SiC), un graphite, de l'argent ou du plomb. Le procédé selon l'invention permet d'obtenir des rapports de composition renfort/matrice/additifs dans de larges plages et ainsi des caractéristiques notamment tribologiques particulièrement intéressantes, comme une excellente résistance à l'usure ou un coefficient de frottement réduit. Avantageusement, le refroidissement du mandrin est réalisé par une circulation d'air et, de préférence, pour éviter tout tranfert entre le polymère et les moyens de chauffage, ceux-ci sont réalisés sans contact par chauffage infrarouge autour d'une zone de soudage entre le tissu renfort et la feuille de matériau matrice. Toutefois, le chauffage du matériau composite peut être renforcé par un chauffage préalable du tissu de fibres renfort et/ou de la feuille de matériau matrice en amont de la zone de soudage. De préférence, cette zone de soudage s'étend sur un angle de 45'. Afin d'obtenir une adhérence maximale entre les strates successives formant le matériau composite, le mandrin est préchauffé dans un four avant toute utilisation. Dans une variante de mise en oeuvre du procédé, le préchauffage du mandrin est réalisé directement à partir des moyens de chauffage infrarouge, ce qui évite ainsi l'emploi d'un four annexe mais nécessite alors une interruption de la rotation du mandrin pour la fixation des tissu et feuille. La présente invention concerne également une machine pour la fabrication d'un matériau composite sous la forme d'un tube annulaire par enroulement sur un mandrin à partir d'un tissu de fibres renfort et d'une feuille de matériau matrice disponibles sur des rouleaux débitants, comprenant une structure porteuse munie de deux montants entre lesquels le mandrin est placé pour être entraîné en rotation par des moyens d'entraînement, caractérisée en ce qu'elle comporte des moyens de chauffage du matériau composite disposes dans une zone dc soudage entre le tissu de fibres renfort et la feuille de matériau matrice. Avantageusement, les moyens de chauffage sont réalisés par un dispositif sans contact à infrarouge. Le mandrin comporte sur sensiblement toute sa longueur une fente pour recevoir les extrémités libres du tissu dc fibres renfort et de la feuille de matériau matrice. La fixation sur le mandrin se fera alors naturellement après un ou deux tours de rotation à partir desquels les tissu et feuille seront soumis à leur tension nominale de fonctionnement. En outre, le mandrin est percé de canaux pour permettre la circulation d'un fluide de refroidissement. De préférence, les moyens de chauffage se déplacent en fonction de l'accroissement du diamètre du tube de matériau composite par l'intermédiaire d'un ensemble pantographique, de telle sorte que la distance entre ces moyens de chauffage et le tube reste constante. L'adhérence entre les strates successives du matériau composite peut être accrue par le recours à des moyens de préchauffage disposés en amont de la zone de soudage et éventuellement par l'emploi d'un dispositif presseur disposé en aval de la zone de soudage. Enfin, l'invention se rapporte à un matériau composite réalisé sur la base d'un enroulement simultané, sur la machine précitée et selon le procédé précédemment décrit, d'un tissu de fibres renfort constitué de fibres nues imprégnées d'un polymère et d'une feuille de matériau matrice constituée de ce polymère et chargée d'un additif déterminé. Ces fibres sont choisis parmi l'une des fibres du groupe comprenant des fibres de carbone, de "kevlar", de verre, de bronze ou d'un mélange de ces fibres, le polymère comporte du PTFE ou du PTFCE ou tout autre thermodurcissable et l'additif est choisi parmi l'un des produits du groupe comprenant le bisulfure de molybdène, le carbure de silicium, le graphite, l'argent et le plomb. D'autres caractéristiques et avantages de la présente invention ressortiront mieux de la description suivante, faite à titre indicatif et non limitatif, en regard des dessins annexés, sur lesquels: - la figure 1 montre schématiquement le processus de fabrication d'un matériau composite selon l'invention, - la figure 2 représente le mandrin utilisé dans le processus de l'invention, la figure 3 est une vue extérieure de la machine sur laquelle est mis en oeuvre le procédé de fabrication selon l'invention, et - la figure 4 est une coupe selon l'axe IV-IV de la figure 3. Les paliers ou cages de roulement et autres produits analogues (joints, coussinets ou inserts par exemple) sont obtenus après découpe d'un tube en matériau composite dont le processus de fabrication selon l'invention est visualisé de façon très schématique à la figure 1. Il est organisé autour d'un mandrin 10 sur lequel est enroulé d'une part une première bande 12, d'une largeur sensiblement égale à la longueur de ce mandrin, constituée d'un tissu renfort de fibres de carbone, "kevlar", verre, bronze ou un mélange de ces fibres qui a fait l'objet préalablement d'une imprégnation par un polymère comme le PTFE par exemple et d'autre part une seconde bande 14, de même largeur, constituée d'une feuille d'un matériau matrice formée d'un polymère tel que le PTFE ou le PTFCE qui peut être chargé d'additifs anti-usure, de lubrifiants ou tout autre produit de nature à améliorer les propriétés du matériau par exemple sa conductibilité thermique. Lors de l'enroulement simultané du tissu renfort et de la feuille de matériau matrice, et éventuellement préalablement à celui-ci, les tissu 12 et feuille 14 sont chauffés par des moyens de chauffage sans contact 16, 18 à infrarouges alors que dans le même temps le mandrin 10 est refroidi. La longueur d'onde de chauffage est déterminée de telle sorte qu'elle présente la meilleure absorption vis à vis du polymère choisi. Les opérations permettant l'obtention du tissu renfort et de la feuille de matériau matrice relèvent de procédés classiques. Ainsi, la feuille de matériau matrice peut être réalisée à partir d'une plaque obtenue par frittage à partir de poudre et laminée à chaud, qui est ensuite enroulée sur un premier cylindre 20 duquel elle peut ensuite être débitée pour être mise en oeuvre par le procédé selon l'invention qui sera décrit dans le détail plus avant. Les poudres utilisées sont de type polymère et peuvent être chargées de divers additifs, dispersés également sous forme de poudre. De même, le tissu renfort peut être obtenu après imprégnation d'un tissu de fibre nu débité d'un second cylindre 22 dans un bassin 24 dans lequel est placée en solution une suspension du polymère considéré par exemple du PTFE. Un passage dans un four 26 permet ensuite l'évaporation nécessaire à l'obtention d'un tissu 12. Un autre mode de réalisation de ce tissu renfort consiste en une préen- duction du tissu dans une tour d'enduction en plusieurs passages. Dans ce cas, cette opération ne peut être consécutive à l'enroulement mais permet l'enduction d'une grande largeur de tissu qui devra ensuite être découpé pour pouvoir être enroulé. Ces opérations d'imprégnation sont destinées à préparer la liaison fibre renfort/matrice par un apport limité et déterminé du matériau matrice. La figure 2 montre dans le détail la structure du mandrin de la figure 1 permettant l'enroulement simultané du tissu renfort et de la feuille matrice. Ce mandrin 10 comporte un corps cylindrique 100 (sans que cette forme soit limitative, une forme oblongue, multilobée ou polygonale étant tout aussi envisageable) avec des première et seconde extrémités 110, 120. Le corps 100 est traversé de part en part sur une plus grande partie de sa longueur par une fente 130 destinée à recevoir les extrémités libres du tissu renfort et de la feuille de matériau matrice pour assurer leur fixation au mandrin. Cette solution de fixation des tissu et feuille sur le mandrin n'est bien sûr pas la seule envisageable même si elle est préférée. En effet, une solution par vissage de secteurs rapportés peut être également mise en oeuvre. Des canaux 140 sont percés dans ce mandrin parallèlement à son axe de rotation pour assurer son refroidissement par le passage d'un fluide de refroidissement, avantageusement de l'air mais une circulation d'eau ou de tout autre liquide est également possible, qui circule à partir d'un orifice d'entrée 150 pratiqué à une extrémité, par exemple 110, de ce mandrin et s'écoule vers un orifice de sortie 160 pratiqué dans son autre extrémité. L'entraînement en rotation de ce mandrin peut être assuré par tous moyens, notamment électriques comme représenté sur la figure 3 qui montre une machine particulièrement adaptée à la réalisation de tubes en composite par double enroulement selon le procédé de l'invention. Cette machine est constituée principalement d'une structure porteuse 30 à deux montants 32, 34 dans lesquels viennent s'encastrer les deux extrémités du mandrin 10 qui est entraîné en rotation à vitesse constante, à une de ses extrémités, par un ensemble moteur 36 (le dispositif d'admission du liquide ou gaz de refroidissement, non représenté, étant alors avantageusement placé au niveau de l'autre extrémité du mandrin). Afin d'assurer la nécessaire mise en température du matériau composite dans la zone de soudage o se réalise la liaison fibre renfort/matrice, les moyens de chauffage sans contact 16 à température constante (mais un chauffage par résistance et contact peut aussi être retenu), sont constitués par un ou plusieurs tubes infrarouges 42 disposés sur toute la longueur du mandrin 10. Ce dispositif de chauffage repose sur des supports 44 réglables en hauteur et en profondeur, par exemple au moyen d'ensembles vis-bouton moleté 46, 48. Des rouleaux de tension disposés entre les montants, par exemple 38, 40, ou tout autre dispositif analogue, permettent de maintenir une tension constante sur le tissu renfort et la feuille de matériau matrice afin de garantir une pression suffisante entre les différentes strates du matériau composite. Il peut être noté que cette tension peut également être obtenue en agissant par freinage, notamment electromagnétique, sur les cylindres débitants 20, 22. En complément, un dispositif presseur, peut agir en sortie de la zone de soudage pour amplifier cette pression inter-strates et accessoirement jouer un rôle de refroidisseur. Dans une réalisation avantageuse permettant un parfait suivi de l'évolution du diamètre du tube à fabriquer, ces supports peuvent être déplacés par un ensemble pantographique 50. Cet ensemble comporte deux bras 52, 54 disposés dans un plan perpendiculaire à l'axe longitudinal du mandrin 10 sensiblement au niveau de ses deux extrémités et constitués par des tiges articulées autour d'un point fixe 60 solidaire des montants 32, 34. La partie supérieure de chacun de ces bras est reliée à un dispositif palpeur 56, leur partie inférieure étant en appui sur un dispositif de maintien élastique 58 des supports 44 des moyens de chauffage 16. Ce dispositif palpeur comporte avantageusement au moins une barre 62 reposant sur toute la longueur du mandrin et dont le déplacement avec l'augmentation du diamètre du tube provoque un déplacement en sens opposé (par rapport au point fixe 60) de la partie inférieure des bras, entraînant un abaissement automatique du dispositif de maintien 58 (et donc des supports 44) sur lequel reposent les bras et qui est relié par des moyens élastiques 64 au socle 66 supportant la structure porteuse de la machine. Par ce recours à un tel ensemble pantographique, il est possible de garantir qu'une distance constante soit maintenue entre les moyens de chauffage et la surface du tube quel que soit son diamètre. Ainsi, le flux rayonné par unité de surface est sensiblement constant et l'adhérence inter-strates comme l'uniformité du matériau composite est améliorée. Le procédé de fabrication mis en oeuvre dans la machine précédemment décrite et qui repose sur la réalisation d'un tube de ce matériau par un enroulement simultané (double enroulement) d'un tissu de fibres renfort et d'une feuille de matériau matrice présentant une largeur sensiblement égale à la longueur du mandrin, ces produits ayant été préalablement obtenus par des procédés traditionnels, comporte les étapes suivantes: 1) préchauffage du mandrin jusqu'à une valeur prédéterminée, 2) fixation du tissu de fibres renfort et de la feuille de matériau matrice sur le mandrin, 3) mise en rotation du mandrin à une valeur nominale, le tissu et la feuille étant soumis à une tension déterminée inférieure à une tension nominale, 4) actionnement des moyens de chauffage du matériau et des moyens de refroidissement du mandrin, ) après un nombre de rotations du mandrin déterminé, mise sous tension nominale du tissu et de la feuille, 6) lorsque le diamètre désiré du tube est atteint, arrêt des moyens de chauffage et de la rotation du mandrin, 7) après une durée déterminée suffisante pour ramener la température du mandrin à la valeur prédéterminée de préchauffage, arrêt des moyens de refroidissement, 8) démontage du mandrin et extraction du tube. L'étape de préchauffage du mandrin qui est indispensable pour assurer une bonne adhérence inter-strates peut-être réalisée de manière indépendante dans un four ou directement sur la machine en utilisant les moyens de chauffage. Dans ce dernier cas, il est alors nécessaire d'interrompre quelques instants ce chauffage pour procéder à la fixation des tissu et feuille sur le mandrin. Cette adhérence peut encore être améliorée, notamment pour les tubes de grands diamètres et avec certaines fibres particulières comme le bronze par exemple, en procédant à un préchauffage (par les moyens 18) du tissu de fibres renfort en amont de la zone de soudage. Il peut être noté que ce préchauffage peut aussi concerner la feuille de matériau matrice. L'application d'une tension réduite, par exemple à 10 % de sa valeur nominale, sur ces produits lors des premières rotations du mandrin, en pratique les 2 ou 3 premiers tours, permet d'éviter qu'ils ne sortent de la fente du mandrin dans laquelle ils ont été placés dans l'étape précédente de fixation. Toutefois, dans le cas o cette fixation est réalisée différemment, notamment par vissage, il peut être noté que cette précaution n'est alors pas nécessaire et la tension nominale peut être appliquée dès la première rotation au tissu de renfort comme à la feuille de matériau matrice, l'étape 5) devenant alors sans objet. L'extraction du tube du mandrin provoque le cisaillement des extrémités des tissu et feuille introduites dans la fente de fixation et il est alors nécessaire de procéder à un usinage interne du tube de matériau composite avant sa découpe en vue de son utilisation. Il peut toutefois être noté que cette extraction peut ne pas être mise en oeuvre dans le cas ou le mandrin constitue une préforme faisant partie intégrante du matériau final. Différents essais ont été menés en vue de réaliser par le procédé décrit précédemment un matériau composite présentant des caractéristiques mécaniques et tribologiques élevées avec un ratio volumique matrice/fibre renfort de 6 et des densités faibles. Il a ainsi pu être observé des limites en traction circonférentielle et axiale supérieures à 140 Pa pour un tube fibre de verre à 40 % et FTFE à 60%, cette limite étant repoussée à 200 Pa pour un tube fibre de carbone à 15% et PTFE à 85 %. Pour ce dernier type de matériau, les coefficients de frottement parallèle et orthogonal (vis à vis des fibres) sur un acier inoxydable sont respectivement inférieur à 0.05 et à 0.15. Avec le procédé selon l'invention, il est possible d'obtenir un matériau présentant un taux de fibres renfort très faible de l'ordre de 10 % et donc corrélativement d'atteindre des taux de polymère proche de 90 %. Les rapports de composition renfort/matrice/additifs peuvent être modifiés dans de larges plages autorisant une optimisation du matériau. De plus, et surtout, ce procédé de double enroulement permet l'association de matériaux a priori non miscibles avec le tissu de fibres renfort comme le plomb, l'argent, le graphite ou le bisulfure de molybdène (MoS2), mais qui au contraire peuvent être intégrés très facilement à une matrice de PITE. Les conditions de réalisation d'un matériau composite à matrice de PTFE chargée de MoS2 et à renfort de fibres de carbone imprégnées de PTFE sont les suivantes: préchauffage du mandrin jusqu'à environ 200 'C vitesse de rotation du mandrin de 0.1 à 0.5 tour/minute selon le diamètre du tube tension du tissu renfort de 50 à 200 Newtons/cm 20. tension de la feuille matrice de 1 à 10 Newtons/cm température de chauffage environ 700 'C (pour une température en surface du tube supérieure à 380 'C) et zone angulaire de chauffage d'environ 45 La température en surface du tube doit être suffisante pour provoquer la fusion du polymère mais pas trop élevée pour éviter sa dégradation et la tension du tissu renfort ne doit pas excéder la limite imposée par la tenue mécanique de la fibre, notamment dans la zone de soudage. De par ses caractéristiques exceptionnelles mécaniques et tribologiques, le matériau résultant du procédé d'obtention par double enroulement de tubes selon l'invention est particulièrement adapté à la réalisation de cages de roulement fonctionnant à basse température ou de cages ne pouvant être lubrifiées comme des cages de gyroscopes. Ce matériau est aussi susceptible d'application, sans que ce domaine soit limitatif, dans les atterrisseurs de machines industrielles à paliers magnétiques actifs. REVENDICATIONS 1. Procédé de fabrication d'un matériau composite sous la forme d'un tube annulaire par enroulement sur un mandrin, à partir d'un tissu de fibres renfort et d'une feuille de matériau matrice obtenus de façon connue et disponibles sur des rouleaux débitants, caractérisé en ce qu'il comporte les étapes suivantes: 1) préchauffage du mandrin jusqu'à une valeur prédéterminée, 2) fixation du tissu de fibres renfort et de la feuille de matériau matrice sur le mandrin, 3) mise en rotation du mandrin à une valeur nominale pour assurer un enroulement simultané du tissu et de la feuille, 4) actionnement de moyens de chauffage du matériau et de moyens de refroidissement du mandrin, ) lorsque le diamètre désiré du tube est atteint, arrêt des moyens de chauffage et de la rotation du mandrin, 6) après une durée déterminée, suffisante pour ramener la température du mandrin à la valeur prédéterminée de préchauffage, arrêt des moyens de refroidissement, 7) démontage du mandrin. 2. Procédé selon la revendication 1, caractérisé en ce que pendant un nombre de rotations du mandrin déterminé, le tissu de fibres renfort et la feuille de matériau matrice sont soumises à une tension inférieure à leur tension nominale de fonctionnement. 3. Procédé selon la revendication lou la revendication 2, caractérisé en ce que le mandrin constitue une préforme pour le matériau composite. 4. Procédé selon la revendication 1, caractérisé en ce que le tissu de fibres renfort comporte une structure tissée de fibres nues et un polymère ajouté par préimprégnation. 5. Procédé selon la revendication 4, caractérisé en ce que ces fibres sont constituées par l'une des fibres du groupe comprenant des fibres de carbone, de polyparaphenylèneterephtalamide ou "kevlar", de verre, de bronze ou un mélange de ces fibres. 6. Procédé selon la revendication 4, caractérisé en ce que le polymère comprend du PTFE, du PTFCE, ou tout autre thermodurcissable. 7. Procédé selon la revendication 4, caractérisé en ce que la feuille de matériau matrice comporte ledit polymère et au moins un additif destiné à améliorer les caractéristiques tribologiques du matériau. Il 8. Procédé selon la revendication 7, caractérisé en ce que l'additif est constitué par l'un des produits du groupe comprenant un bisulfure de molybdène (MoS2), un carbure de silicium (SiC), un graphite, de l'argent ou du plomb. 9. Procédé selon la revendication 1, caractérisé en ce que la mise en rotation du mandrin est réalisée à une vitesse constante comprise entre 0.1 et 0.5 tr/mn. 10. Procédé selon la revendication 1, caractérisé en ce que la tension nominale du tissu de fibres renfort est comprise entre 50 et 200N/cm. 11. Procédé selon la revendication 1, caractérisé en ce que la tension nominale de la feuille de matériau matrice est comprise entre 1 et O10N/cm. 12. Procédé selon la revendication 10 ou la revendication 11, caractérisé en ce que lesdites tensions nominales sont obtenues par un freinage des rouleaux débitant le tissu de fibres renfort et la feuille de matériau matrice. 13. Procédé selon la revendication 1, caractérisé en ce que le refroidissement du mandrin est réalisé par une circulation d'air. 14. Procédé selon la revendication 1, caractérisé en ce que le chauffage du matériau composite est réalisé sans contact par chauffage infrarouge autour d'une zone de soudage entre le tissu renfort et la feuille de matériau matrice. 15. Procédé selon la revendication 14, caractérisé en ce que le chauffage du matériau composite est renforcé par un chauffage préalable du tissu de fibres renfort et/ou de la feuille de matériau matrice en amont de la zone de soudage. 16. Procédé selon la revendication 14, caractérisé en ce que la zone de soudage s'étend sur un angle de 45 . 17 Procédé selon la revendication 14, caractérisé en ce que le préchauffage du mandrin est réalisé directement à partir des moyens de chauffage infrarouge. 18 Procédé selon la revendication 1, caractérisé en ce que le préchauffage du mandrin est réalisé dans un four. 19 Machine pour la fabrication d'un matériau composite, sous la forme d'un tube annulaire, à partir d'un tissu de fibres renfort (12) et d'une feuille de matériau matrice (14), par enroulement sur un mandrin (10), comprenant une structure porteuse (30) munie de deux montants (32, 34) entre lesquels le mandrin est placé pour être entraîné en rotation par des moyens d'entraînement (36), caractérisée en ce qu'elle comporte des moyens de fixation conjointe (10) du tissu de fibres renfort et de la feuille de matériau matrice sur le mandrin, des moyens de tension (20, 22) de ces tissu et feuille pendant leur enroulement simultané autour du mandrin, et des moyens de chauffage (16) du matériau composite ainsi obtenu disposés dans une zone de soudage entre le tissu de fibres renfort et la feuille de matériau matrice. Machine selon la revendication 19, caractérisée en ce que les moyens de chauffage sont réalisés par un dispositif sans contact à infrarouge (42). 21. Machine selon la revendication 19, caractérisée en ce que le mandrin comporte sur sensiblement toute sa longueur une fente (130) pour recevoir les extrémités libres du tissu de fibres renfort et de la feuille de matériau matrice. 22. Machine selon la revendication 19, caractérisée en ce que le mandrin est percé de canaux (140) pour permettre la circulation d'un fluide de refroidissement. 23. Machine selon la revendication 19, caractérisée en ce que le mandrin constitue une préforme pour le matériau composite. 24. Machine selon la revendication 19, caractérisée en ce que les moyens de chauffage se déplacent en fonction de l'accroissement du diamètre du tube de matériau composite par l'intermédiaire d'un ensemble pantographique (50) de telle sorte que la distance entre ces moyens de chauffage et le tube reste constante. 25. Machine selon la revendication 19, caractérisée en ce qu'elle comporte en outre des moyens de préchauffage (18) disposés en amont de la zone de soudage. 26. Machine selon la revendication 19, caractérisée en ce qu'elle comporte en outre un dispositif presseur dispose en aval de la zone de soudage et destiné à améliorer la pression entre les strates succesives du matériau. 27. Matériau composite réalisé sur la base d'un enroulement simultané d'un tissu de fibres renfort constitué de fibres nues imprégnées d'un polymère et d'une feuille de matériau matrice constituée de ce polymère et chargée d'un additif déterminé. 28. Matériau composite selon la revendication 27, caractérisé en ce que ces fibres sont choisis parmi l'une des fibres du groupe comprenant des fibres de carbone, de polyparaphenylèneterephtalamide ou "kevlar", de verre, de bronze ou d'un mélange de ces fibres. 29. Matériau composite selon la revendication 27, caractérisé en ce que le polymère comporte du PTFE ou du PTFCE ou tout autre thermodurcissable. 30. Matériau composite selon la revendication 27, caractérisé en ce que l'additif est choisi parmi l'un des produits du groupe comprenant le bisulfure de molybdène, le carbure de silicium, le graphite, l'argent et le plomb.